(57)【特許請求の範囲】
【請求項１】
固形分換算で、窒化珪素、窒化ホウ素および炭化珪素から選ばれる一種以上を合計で４０〜６０質量％、イオン結合性が酸化アルミニウム以上であるフッ化物を３５〜５５質量％、コロイダルシリカをシリカとして１〜１５質量％含むことを特徴とする耐火成形体用コーティング剤。
【請求項２】
窒化珪素、窒化ホウ素および炭化珪素から選ばれる一種以上と、イオン結合性が酸化アルミニウム以上であるフッ化物と、シリカ換算したコロイダルシリカとの、固形分としての合計含有量１００質量部に対し、さらに増粘剤を０．１〜１質量部含む請求項１に記載の耐火成形体用コーティング剤。
【請求項３】
窒化珪素、窒化ホウ素および炭化珪素から選ばれる一種以上と、イオン結合性が酸化アルミニウム以上であるフッ化物と、シリカ換算したコロイダルシリカとの、固形分としての合計含有量１００質量部に対し、水性媒体を５〜９０質量部含む請求項１または請求項２に記載の耐火成形体用コーティング剤。
【請求項４】
耐火成形体用コーティング剤の製造方法であって、
窒化珪素を必須成分として含むとともに窒化ホウ素または炭化珪素を任意成分として含み、固形分換算で、窒化珪素、窒化ホウ素および炭化珪素を合計で４０〜６０質量％、イオン結合性が酸化アルミニウム以上であるフッ化物を３５〜５５質量％、コロイダルシリカをシリカとして１〜１５質量％含むように、 
粉末状の窒化珪素と窒化珪素以外の成分とを施工直前に混合して耐火成形体用コーティング剤を調製する
ことを特徴とする耐火成形体用コーティング剤の製造方法。
【請求項５】
耐火成形体用コーティング剤の施工方法であって、
窒化珪素を必須成分として含むとともに窒化ホウ素または炭化珪素を任意成分として含み、固形分換算で、窒化珪素、窒化ホウ素および炭化珪素を合計で４０〜６０質量％、イオン結合性が酸化アルミニウム以上であるフッ化物を３５〜５５質量％、コロイダルシリカをシリカとして１〜１５質量％含むように、 
粉末状の窒化珪素と窒化珪素以外の成分とを施工直前に混合して耐火成形体用コーティング剤を調製した後、施工する 
ことを特徴とする耐火成形体用コーティング剤の施工方法。
【発明の詳細な説明】
【技術分野】
【０００１】
本発明は、耐火成形体用コーティング剤、耐火成形体用コーティング剤の製造方法および耐火成形体用コーティング剤の施工方法に関する。
【背景技術】
【０００２】
アルミニウム、マグネシウム等の非鉄金属の鋳造装置において、例えば、これ等非鉄金属からなる金属溶湯の移送や給湯、保持等を行う注湯ボックスや樋、保持炉等の内張り材、あるいはフロートやスパウト、ホット・トップリング、トランジションプレート等の付属部材として、種々の耐熱材料を加工したものが使用されている。
【０００３】
上記鋳造装置を構成する各種の部材としては、金属材料製のものが使用されてきたが、近年においては、アルミナセメントを含む耐火キャスタブルやその焼成物等からなる、セラミック材料製の耐火成形体が提案されるようになっている（例えば、特許文献１（特開昭６３−２３５０６４号公報）参照）。
鋳造装置を構成する各種の部材がセラミック材料製であることにより、金属製のものに比較して熱伝導性が低く、使用時に保温性（断熱性）を高めて金属溶湯の温度低下を抑制することができ、鋳造装置の省エネルギー化を図ることが期待されている。
【０００４】
しかしながら、金属溶湯のうち例えばアルミニウム溶湯は浸食作用が高いことから、アルミナセメント等からなる鋳造装置の構成部材を浸食し易く、複数回の使用で実用に耐え難くなるという技術課題が存在していた。
【０００５】
このため、鋳造装置を構成する各種の部材の表面に耐熱性コーティング剤を塗布することも試みられてきたが、十分な耐食性を発揮するものが提案されるには至っていなかった。
【先行技術文献】
【特許文献】
【０００６】
【特許文献１】特開昭６３−２３５０６４号公報
【発明の概要】
【発明が解決しようとする課題】
【０００７】
このような状況下、本発明は、耐火成形体の表面に塗布することにより、浸食作用が高い金属溶湯に対して耐久性に優れたコーティング層を形成し得る耐火成形体用コーティング剤を提供するとともに、耐火成形体用コーティング剤の製造方法および耐火成形体用コーティング剤の施工方法を提供することを目的とするものである。
【課題を解決するための手段】
【０００８】
上記目的を達成するために、本発明者等が鋭意検討を行った結果、固形分換算で、窒化珪素、窒化ホウ素および炭化珪素から選ばれる一種以上を合計で４０〜６０質量％、フッ化物を３５〜５５質量％、コロイダルシリカをシリカとして１〜１５質量％含む耐火成形体用コーティング剤により、上記目的を達成し得ることを見出し、本知見に基づいて本発明を完成するに至った。
【０００９】
すなわち、本発明は、
（１）固形分換算で、窒化珪素、窒化ホウ素および炭化珪素から選ばれる一種以上を合計で４０〜６０質量％、イオン結合性が酸化アルミニウム以上であるフッ化物を３５〜５５質量％、コロイダルシリカをシリカとして１〜１５質量％含むことを特徴とする耐火成形体用コーティング剤、
（２）窒化珪素、窒化ホウ素および炭化珪素から選ばれる一種以上と、イオン結合性が酸化アルミニウム以上であるフッ化物と、シリカ換算したコロイダルシリカとの、固形分としての合計含有量１００質量部に対し、さらに増粘剤を０．１〜１質量部含む上記（１）に記載の耐火成形体用コーティング剤、 
（３）窒化珪素、窒化ホウ素および炭化珪素から選ばれる一種以上と、イオン結合性が酸化アルミニウム以上であるフッ化物と、シリカ換算したコロイダルシリカとの、固形分としての合計含有量１００質量部に対し、水性媒体を５〜９０質量部含む上記（１）または（２）に記載の耐火成形体用コーティング剤、 
（４）耐火成形体用コーティング剤の製造方法であって、 
窒化珪素を必須成分として含むとともに窒化ホウ素または炭化珪素を任意成分として含み、固形分換算で、窒化珪素、窒化ホウ素および炭化珪素を合計で４０〜６０質量％、イオン結合性が酸化アルミニウム以上であるフッ化物を３５〜５５質量％、コロイダルシリカをシリカとして１〜１５質量％含むように、 
粉末状の窒化珪素と窒化珪素以外の成分とを施工直前に混合して耐火成形体用コーティング剤を調製する 
ことを特徴とする耐火成形体用コーティング剤の製造方法、 
（５）耐火成形体用コーティング剤の施工方法であって、 
窒化珪素を必須成分として含むとともに窒化ホウ素または炭化珪素を任意成分として含み、固形分換算で、窒化珪素、窒化ホウ素および炭化珪素を合計で４０〜６０質量％、イオン結合性が酸化アルミニウム以上であるフッ化物を３５〜５５質量％、コロイダルシリカをシリカとして１〜１５質量％含むように、 
粉末状の窒化珪素と窒化珪素以外の成分とを施工直前に混合して耐火成形体用コーティング剤を調製した後、施工する 
ことを特徴とする耐火成形体用コーティング剤の施工方法、
を提供するものである。 
なお、以下、「耐火成形体用コーティング剤」を、適宜「コーティング剤」と称するものとする。
【発明の効果】
【００１０】
本発明によれば、耐火成形体の表面に塗布することにより、浸食作用が高い金属溶湯に対して耐久性に優れたコーティング層を形成し得る耐火成形体用コーティング剤を提供するとともに、耐火成形体用コーティング剤の製造方法および耐火成形体用コーティング剤の施工方法を提供することができる。
【発明を実施するための形態】
【００１１】
本発明のコーティング剤は、固形分換算で、窒化珪素、窒化ホウ素および炭化珪素から選ばれる一種以上を合計で４０〜６０質量％、フッ化物を３５〜５５質量％、コロイダルシリカをシリカとして１〜１５質量％含むことを特徴とするものである。
【００１２】
本発明のコーティング剤は、固形分換算で、窒化珪素、窒化ホウ素および炭化珪素から選ばれる一種以上を合計で４０〜６０質量％含むものであり、４５〜６０質量％含むものであることが好ましく、５０〜６０質量％含むものであることがより好ましい。
本発明のコーティング剤を耐火成形体上に塗布してコーティング層を形成した後、金属溶湯と接触させると、該金属溶湯の酸化膜を生成するが、上記コーティング層は上記酸化膜を付着させ難いものであることから、金属溶湯と繰り返し接触しても酸化膜の積層物を形成することがなく、このために上記コーティング層を設けた耐火成形体において、金属溶湯の流動や凝固収縮に伴う機械的損傷を抑制できると考えられる。
本発明のコーティング剤において、窒化珪素、窒化ホウ素および炭化珪素は共有結合性が強い材料であり、窒化珪素、窒化ホウ素および炭化珪素から選ばれる一種以上の含有割合が上記範囲内にあることにより、金属溶湯の酸化膜との親和性（濡れ性）を好適に抑制することができる。
【００１３】
本発明のコーティング剤は、窒化珪素、窒化ホウ素および炭化珪素から選ばれる一種以上を含有するものであり、これ等のうち１種単独又は２種以上を含有するものであってもよい。
これ等の化合物の中、窒化珪素が、少量でも親和性抑制効果を発揮し易く、コーティング層から抜け難いために、好適に使用することができる。炭化珪素は比較的安価で入手することができる点で好ましいが、その表面に酸化層を有していることが多く、配合量が比較的多くなってしまう。窒化ホウ素は比較的少量で親和性抑制効果を発揮する点で好ましいが、比較的高価であり、コーティング層から剥がれ易い。なお、共有結合性の強い材料としては、ダイアモンドやシリコン等も挙げられるが、それらは極めて高価であったり、高温で安定に存在できなかったりするため、現実的に使用できない。
【００１４】
本発明のコーティング剤において、窒化珪素、窒化ホウ素または炭化珪素は、平均粒径が０．１〜１５０μｍであるものが好ましく、０．１〜１００μｍであるものがより好ましく、０．１〜７５μｍであるものがさらに好ましい。
上記粒径を有する窒化珪素、窒化ホウ素または炭化珪素を用いることにより、耐火成形体上に形成されるコーティング層の合計比表面積を大きくすることができ、金属溶湯の酸化膜との親和性抑制効果を向上させることができ、より少量の使用量でも目的の効果を得ることができる。
【００１５】
本発明のコーティング剤において、窒化珪素、窒化ホウ素または炭化珪素は、純度９０％以上のものが好ましく、純度９９％以上のものがより好ましい。
なお、本出願書類において、窒化珪素、窒化ホウ素または炭化珪素の純度は、蛍光Ｘ線元素分析法により測定することができる。
【００１６】
本発明のコーティング剤は、固形分換算で、フッ化物を３５〜５５質量％含むものであり、４０〜５５質量％含むものであることが好ましく、４５〜５５質量％含むものであることがより好ましい。
本発明のコーティング剤において、フッ化物は、イオン結合性の強い材料であり、フッ化物の含有割合が上記範囲内にあることにより、耐火成形体上に形成されるコーティング層と金属溶湯とが接触する界面に金属溶湯の酸化膜を容易に形成することができ、後述する金属溶湯によるコロイダルシリカの浸食を抑制することができる。
一方、フッ化物の配合量が多くなり過ぎると、酸化膜形成の効果が支配的になり、金属溶湯の酸化膜が耐火物表面に固着してしまうばかりか、フッ化物等のようにイオン結合性の強い化合物は、一般的に加熱による体積膨張が大きいため、多量に配合させた場合には、コーティング層が剥がれ易くなり、得られる耐火物の耐熱衝撃特性を低下させてしまう。
【００１７】
本発明のコーティング剤において、フッ化物としては、フッ化カルシウム、フッ化マグネシウム等から選ばれる一種以上を挙げることができ、本発明のコーティング剤は、これ等フッ化物から選ばれる１種単独又は２種以上を含有することができる。
【００１８】
これ等のフッ化物のうち、フッ化カルシウムが最もイオン結合性が強いため、好適に使用することができる。
フッ化カルシウム等のフッ化物は、金属溶湯の酸化物、例えば、酸化アルミニウムと同等若しくはそれよりも強いイオン結合性を有し、上述したように、耐火成形体上に形成されるコーティング層と金属溶湯との界面において金属溶湯の酸化膜形成を促進するが、上記フッ化物のイオン結合性が強いほど上記酸化膜形成効果も大きくなり、コーティング剤中の含有量がより少量であっても、充分な効果を発現することができる。
【００１９】
本発明のコーティング剤において、フッ化物の平均粒径は、０．１〜１５０μｍであることが好ましく、０．１〜１００μｍであることがより好ましく、０．１〜７５μｍであることがさらに好ましい。
上記粒径を有するフッ化物を用いることにより、耐火成形体上に形成されるコーティング層の合計比表面積を大きくすることができ、適度な剥離性を有する金属溶湯の酸化膜を容易に形成することができ、より少量の使用量でも目的の効果を得ることができる。
【００２０】
本発明のコーティング剤において、フッ化物は、純度９０％以上のものが好ましく、純度９９％以上のものがより好ましい。
なお、本出願書類において、フッ化物の純度は、蛍光Ｘ線元素分析法により測定することができる。
【００２１】
本発明のコーティング剤は、固形分換算したときに、コロイダルシリカをシリカとして１〜１５質量％含むものであり、３〜１５質量％含むものであることが好ましく、５〜１０質量％含むものであることがより好ましい。
コロイダルシリカは、シリカ粒子またはその水和物が水中に分散したコロイド状物であるが、本出願書類において、上記コロイダルシリカの含有割合は、スラリーの水分を除いた固形分全体に占めるシリカ換算した質量割合を意味する。
【００２２】
本発明のコーティング剤において、コロイダルシリカは、バインダーとして機能し、コロイダルシリカの含有割合が上記範囲内にあることにより、窒化珪素、窒化ホウ素および炭化珪素から選ばれる一種以上とフッ化物とを強固に結着させて、耐食性の高いコーティング層を形成することができる。
一方、コロイダルシリカの含有割合が多くなり過ぎると、フッ化物の含有割合が低下して、得られるコーティング層が金属溶湯に侵食され易くなる。
【００２３】
本発明のコーティング剤において、コロイダルシリカは、平均粒径が０．００４〜０．１μｍであるものが好ましく、０．０１〜０．０５μｍであるものがより好ましく、０．０２〜０．０３μｍであるものがさらに好ましい。
【００２４】
上述したように、コロイダルシリカは、コーティング層の形成時に十分な耐食性を付与するものであり、シリカバインダーとして窒化珪素、窒化ホウ素および炭化珪素から選ばれる一種以上とフッ化物とを結着させる機能を発揮するとともに、金属溶湯への酸素供給源として、金属溶湯と接触する界面において、金属溶湯の酸化膜形成機能を発揮する。
コロイダルシリカの平均粒径が０．１μｍを超えると、酸化膜が迅速に形成し難くなり、コーティング層の表面に金属が貼り付き易くなる。
【００２５】
本発明のコーティング剤は、窒化珪素、窒化ホウ素および炭化珪素から選ばれる一種以上と、フッ化物と、シリカ換算したコロイダルシリカとの、固形分としての合計含有量１００質量部に対し、さらに増粘剤を０．１〜１質量部含むものであることが好ましく、０．３〜１質量部含むものであることがより好ましく、０．５〜０．８質量部含むものであることがさらに好ましい。
【００２６】
本発明のコーティング剤は、増粘剤を上記割合で含有することにより、適度な粘性を保持し、耐火成形体上に塗布したときに容易にコーティング膜を形成することができる。
【００２７】
本発明のコーティング剤において、増粘剤としては、メチルセルロース、カルボキシメチルセルロース、ポリエチレングリコール、ヒドロキシエチルセルロース、アクリル酸ナトリウム重合物、セルロースエーテル等から選らばれる一種以上を挙げることができる。
【００２８】
また、本発明のコーティング剤は、ｐＨ調整剤、分散剤、防腐剤等の添加物を含んでもよい。
【００２９】
ｐＨ調整剤としては、ｐＨ４標準溶液であるフタール酸塩標準溶液（セーレンセン緩衝液）、ｐＨ７標準溶液である中性リン酸塩標準溶液等の緩衝溶液を挙げることができ、酸としては、酢酸、蟻酸等を挙げることができる。緩衝溶液や酸の含有量は、本発明のコーティング剤のｐＨを４〜８．５にする量であることが好ましい。
分散剤としては、カルボン酸類、多価アルコール、アミン類等を挙げることができ、防腐剤としては、窒素原子又は硫黄原子を有する無機化合物または有機化合物を挙げることができる。
【００３０】
本発明のコーティング剤は、常温（２０℃）下において、ペースト状の不定形状を採る。
本発明のコーティング剤の粘度は、耐火成形体表面に塗布したときに、コーティング層を形成し得る程度であることが好ましい。
【００３１】
本発明のコーティング剤は、窒化珪素、窒化ホウ素および炭化珪素から選ばれる一種以上と、フッ化物と、シリカ換算したコロイダルシリカとの、固形分としての合計含有量１００質量部に対し、水性媒体を５〜９０質量部含むものであることが好ましく、１０〜８０質量部含むものであることがより好ましく、２０〜６０質量部含むものであることがさらに好ましい。
【００３２】
本発明のコーティング剤において、水性媒体の含有割合が上記範囲内にあることにより、適度な粘性を保持し、耐火成形体上に塗布したときに容易にコーティング膜を形成することができる。
【００３３】
本発明のコーティング剤において、水性媒体としては、水や、水を主成分としてエタノールやエーテル類を含むものが挙げられる。
【００３４】
本発明の耐火成形体用コーティング剤は、固形分換算で、窒化珪素、窒化ホウ素および炭化珪素から選ばれる一種以上が４０〜６０質量％、フッ化物が３５〜５５質量％、コロイダルシリカがシリカとして１〜１５質量％含まれるように、窒化珪素、窒化ホウ素および炭化珪素と、フッ化物とコロイダルシリカとを、水性媒体中で混合することにより作製することができる。
【００３５】
この場合、窒化珪素、窒化ホウ素および炭化珪素や、フッ化物や、コロイダルシリカの具体例は、上述したとおりである。
【００３６】
本発明の耐火成形体用コーティング剤を製造する場合、窒化珪素、窒化ホウ素および炭化珪素から選ばれる一種以上は、固形分換算したときの合計量で４０〜６０質量％となるように混合し、４５〜６０質量％となるように混合することが好ましく、５０〜６０質量％となるように混合することがより好ましい。
【００３７】
本発明の耐火成形体用コーティング剤を製造する場合、フッ化物は、固形分換算で、３５〜５５質量％となるように混合し、４０〜５５質量％となるように混合することが好ましく、４５〜５５質量％となるように混合することがより好ましい。
【００３８】
本発明の耐火成形体用コーティング剤を製造する場合、コロイダルシリカは、固形分換算で、シリカとして、１〜１５質量％となるように混合し、０．３〜１質量％となるように混合することが好ましく、０．５〜０．８質量％となるように混合することがより好ましい。
【００３９】
本発明の耐火成形体用コーティング剤を製造する場合、さらに増粘材、ｐＨ調整剤、分散剤、防腐剤等の添加物を混合してもよく、これ等の具体例は、上述したとおりである。
【００４０】
本発明の耐火成形体用コーティング剤を製造する場合、増粘剤は、窒化珪素、窒化ホウ素および炭化珪素から選ばれる一種以上と、フッ化物と、シリカ換算したコロイダルシリカとの、固形分としての合計含有量１００質量部に対し、０．１〜１質量部となるように混合することが好ましく、０．３〜１質量部となるように混合することがより好ましく、０．５〜０．８質量部となるように混合することがさらに好ましい。
【００４１】
本発明の耐火成形体用コーティング剤を製造する場合、水性媒体の具体例は上述したとおりであり、水性媒体は、窒化珪素、窒化ホウ素および炭化珪素から選ばれる一種以上と、フッ化物と、シリカ換算したコロイダルシリカとの、固形分としての合計含有量１００質量部に対し、５〜９０質量部となるように混合することが好ましく、１０〜８０質量部となるように混合することがより好ましく、２０〜６０質量部となるように混合することがさらに好ましい。
なお、コロイダルシリカは、通常、水性媒体を含むものであることから、本出願書類において、上記水性媒体の量は、コロイダルシリカを構成する水性媒体とコーティング剤の調製時に新たに添加する水性媒体の合計量を意味するものとする。
【００４２】
上記各成分を混合する方法としては、ディスパー等の混練装置で混練する方法を挙げることができる。混練時間は０．１〜１．０時間とすることが好ましく、混練温度は５〜４０℃とすることが好ましい。
【００４３】
本発明の耐火成形体用コーティング剤を製造する好ましい方法としては、窒化珪素、窒化ホウ素および炭化珪素から選ばれる一種以上と、フッ化物と、コロイダルシリカとが、それぞれ所望量含まれるように、施工直前に混合して調製する方法が挙げられる。
【００４４】
上記方法は、特に窒化珪素を用いて耐火成形体用コーティング剤を製造する場合に好適に採用することができる。
本発明の耐火成形体用コーティング剤が窒化珪素を含むものである場合、本発明の耐火成形体用コーティング剤を製造する好ましい方法としては、窒化珪素を必須成分として含むとともに窒化ホウ素または炭化珪素を任意成分として含み、固形分換算で、窒化珪素、窒化ホウ素および炭化珪素を合計で４０〜６０質量％、フッ化物を３５〜５５質量％、コロイダルシリカをシリカとして１〜１５質量％含むように、粉末状の窒化珪素と窒化珪素以外の成分とを施工直前に混合して耐火成形体用コーティング剤を調製する方法（以下、製造方法ａという）が挙げられる。
【００４５】
上記製造方法ａにおいて、窒化珪素の混合割合は、固形分換算で、０．１〜６０質量％であることが適当であり、１〜６０質量％であることがより適当であり、４０〜６０質量％であることがさらに適当である。
【００４６】
製造方法ａにおいて、窒化珪素、窒化ホウ素および炭化珪素から選ばれる一種以上の好適な合計混合割合や、フッ化物の好適な混合割合や、コロイダルシリカの好適な混合割合は、上述したとおりである。
また、上記製造方法ａにおいては、さらに増粘材、ｐＨ調整剤、分散剤、防腐剤等の添加物を混合してもよく、これ等の具体例も、上述したとおりである。
【００４７】
製造方法ａにおいて、窒化珪素、窒化ホウ素および炭化珪素のうち窒化珪素のみを混合する場合（窒化ホウ素および炭化ケイ素を混合しない場合）には、フッ化物およびコロイダルシリカを含む分散液と粉末状の窒化珪素とを施工直前に混合して耐火成形体用コーティング剤を調製することが好ましい。
製造方法ａにおいて、窒化珪素とともに窒化ホウ素や炭化珪素を混合する場合、窒化珪素や炭化珪素は、粉末状物として混合してもよいし、分散液中に分散させた状態で混合してもよい。
例えば、フッ化物およびコロイダルシリカを含む分散液と、窒化珪素粉末と、窒化ホウ素粉末および炭化珪素粉末から選ばれる一種以上とを施工直前に混合して耐火成形体用コーティング剤を調製してもよいし、フッ化物およびコロイダルシリカを含むとともに窒化ホウ素および炭化珪素から選ばれる一種以上を含む分散液と、窒化珪素粉末とを施工直前に混合して耐火成形体用コーティング剤を調製してもよい。
上記分散液の分散媒体としては、上記水性媒体を挙げることができる。
【００４８】
本発明者等の検討によれば、窒化珪素は、水性媒体中に分散すると、時間の経過とともに徐々に水素ガスを発生することが判明した。このため、窒化珪素と、フッ化物およびコロイダルシリカとを予め水性媒体中で混合して耐火成形体用コーティング剤を製造した場合、保管時に水素ガスを発生するが、この水素ガスは爆発性ガスであるとともに、コーティング剤の収容容器を膨張させる等、保管時の取り扱いを非常に困難なものにしてしまう。
このため、窒化珪素については予め水性媒体中に分散させずに、施工直前に粉末状のものを混合して耐火成形体用コーティング剤を調製することにより、水素ガスの発生を抑制し、容易かつ簡便な取り扱いを可能ならしめることが好ましい。
【００４９】
なお、本出願書類において、施工直前とは、施工３日前から施工時までを意味するものとする。
【００５０】
上記製造方法ａにおいて、粉末状の窒化珪素と窒化珪素以外の成分とは、施工１日前から施工時までに混合することが好ましい。
【００５１】
本発明の耐火成形体用コーティング剤は、上述した方法により調製された後、施工される。
【００５２】
本発明の耐火成形体用コーティング剤が窒化珪素を含むものである場合は、上記水素の発生を抑制するという観点から、上述した方法、すなわち、窒化珪素を必須成分として含むとともに窒化ホウ素または炭化珪素を任意成分として含み、固形分換算で、窒化珪素、窒化ホウ素および炭化珪素を合計で４０〜６０質量％、フッ化物を３５〜５５質量％、コロイダルシリカをシリカとして１〜１５質量％含むように、粉末状の窒化珪素と窒化珪素以外の成分とを施工直前に混合して耐火成形体用コーティング剤を調製した後、施工することが好ましい。
耐火成形体用コーティング剤の調製方法の詳細は、上記製造方法ａの説明で述べたとおりである。
【００５３】
コーティング剤の施工対象となる耐火成形体としては、公知のものを挙げることができ、例えば、アルミナセメントを含む耐火キャスタブルやその焼成物等からなる、セラミック材料製のものを挙げることができる。
具体的には、アルミニウム、マグネシウム等の非鉄金属の鋳造装置において、これ等非鉄金属からなる金属溶湯の移送や給湯、保持等を行う注湯ボックスや樋、保持炉、フロートやスパウト、ホット・トップリング、トランジションプレート等を構成するセラミック材料製の部材を挙げることができる。
上記耐火成形体を構成するセラミック材料としては、気孔率が５〜７０％、嵩密度が１．０〜４．０ｇ／ｃｍ３であるものが好適である。
なお、本出願書類において、セラミック材料の気孔率は、ＪＩＳ  Ｒ  ２６１４に規定される方法より測定した値を意味するものとする。
【００５４】
コーティング剤の施工方法としても、公知の塗布方法を採用することができ、具体的には、刷毛塗り、スプレー噴霧、浸漬等の方法を挙げることができる。
【００５５】
コーティング剤の塗布量は、１００〜１０００ｇ／ｍ３であることが好ましく、１００〜８００ｇ／ｍ３であることがより好ましく、１００〜５００ｇ／ｍ３であることがさらに好ましい。          
コーティング剤の塗布量が上記範囲内にあることにより、耐火成形体に高い耐食性を容易に付与することができる。
【００５６】
得られるコーティング層の厚さは、０．１〜０．７ｍｍであることが好ましく、０．１〜０．５ｍｍであることがより好ましく、０．１〜０．３ｍｍであることがさらに好ましい。
なお、本出願書類において、コーティング層の厚さは、シックネスゲージ等により測定した値を意味する。
【００５７】
本発明によれば、耐火成形体の表面に塗布することにより、浸食作用が高い金属溶湯に対して耐久性に優れたコーティング層を形成し得る耐火成形体用コーティング剤を提供することができるとともに、耐火成形体用コーティング剤の製造方法および耐火成形体用コーティング剤の施工方法を提供することができる。
【００５８】
次に、実施例を挙げて、本発明を更に具体的に説明するが、これは単に例示であって、本発明を制限するものではない。
【００５９】
（実施例１）
固形分換算で、粉末状の窒化珪素（平均粒径が５μｍ、純度が９５％であるもの）が４１．２質量％、フッ化カルシウム（平均粒径が３０μｍ、純度が９５％であるもの）が５２．９質量％、コロイダルシリカ（平均粒径が０．０２５μｍであるもの）がシリカとして５．９質量％になるように各成分を混合した。
このとき、窒化珪素と、フッ化物と、シリカ換算したコロイダルシリカとの、固形分としての合計含有量１００質量部に対し、さらに増粘剤（信越化学工業（株）製ｈｉメトローズ９０ＳＨ−３００００）０．７質量部と、防腐剤（三愛石油（株）製サンアイバック３００Ｋ）０．３質量部とをそれぞれ混合し、窒化珪素と、フッ化物と、シリカ換算したコロイダルシリカとの、固形分としての合計含有量１００質量部に対し、合計水分量が３８質量部になるように蒸留水を添加して、混練装置（浅田鉄工（株）製ＤＥＳＰＡ  ＭＨ−８００）を用いて、２０℃の温度条件下、５分間混練することにより、目的とするコーティング剤を調製した。
【００６０】
上記コーティング剤を調製した直後、耐火成形体であるニチアス社製ルミサルＬＤ（気孔率３０％、嵩密度１．４ｇ／ｃｍ３）上に、刷毛により、塗布量が２００ｇ／ｍ３となるように塗布することにより、厚さ０．２ｍｍのコーティング層を形成した。このコーティング層は、表面が平滑で良好な状態にあるものであった。
【００６１】
（耐食性評価）
上記コーティング層を形成した耐火成形体を７００℃のアルミニウム溶湯に２４時間浸漬することにより浸食試験を行い、上記浸漬後における耐火成形体の外観観察を行って、以下の基準により耐食性を評価した。結果を表１に示す。
○：コーティング層が剥離せず耐火成形体も浸食されていない。
△：コーティング層は剥離したが耐火成形体は浸食されていない。
×：コーティング層が剥離し、耐火成形体も浸食されている。
【００６２】
（実施例２〜実施例６）
窒化珪素と、フッ化カルシウムと、コロイダルシリカの配合量を表１に記載したとおり変更した以外は、実施例１と同様にしてそれぞれコーティング剤を作製した。
上記コーティング剤を調製した直後、実施例１と同様に、耐火成形体であるニチアス社製ルミサルＬＤ上に、刷毛により塗布量が２００ｇ／ｍ３となるように塗布することにより、厚さ０．２ｍｍのコーティング層を形成した。このコーティング層は、いずれも表面が平滑で良好な状態にあるものであった。
上記コーティング層を形成した耐火成形体を、実施例１と同様の方法で浸食試験に供して耐食性を評価した。結果を表１に示す。
【００６３】
【表１】
0005918547.tif 000002
【００６４】
（比較例１〜比較例６）
窒化珪素と、フッ化カルシウムと、コロイダルシリカの配合量を表２に記載したとおり変更した以外は、実施例１と同様にしてそれぞれ比較コーティング剤を作製した。
上記比較コーティング剤を調製した直後、実施例１と同様に、耐火成形体であるニチアス社製ルミサルＬＤ上に、刷毛により塗布量が２００ｇ／ｍ３となるように塗布することにより、厚さ０．２ｍｍのコーティング層を形成し、このコーティング層を形成した耐火成形体を、実施例１と同様の方法で浸食試験に供して耐食性を評価した。結果を表２に示す。
【００６５】
【表２】
0005918547.tif 000003
【００６６】
（実施例７〜実施例８）
粉末状の窒化珪素に代えて、粉末状の窒化ホウ素（平均粒径が５μｍ、純度が９５％であるもの）を用いるか（実施例７）、粉末状の窒化珪素（に代えて、粉末状の炭化珪素（平均粒径が５μｍ、純度が９５％であるもの）を用い（実施例８）、各成分の配合量を表３に記載したとおり変更した以外は、実施例１と同様にして目的とするコーティング剤を調製した。
上記コーティング剤を調製した直後、実施例１と同様に、耐火成形体であるニチアス社製ルミサルＬＤ上に、刷毛により塗布量が２００ｇ／ｍ３となるように塗布することにより、厚さ０．２ｍｍのコーティング層を形成した。このコーティング層は、いずれも表面が平滑で良好な状態にあるものであった。
上記コーティング層を形成した耐火成形体を、実施例１と同様の方法で浸食試験に供して耐食性を評価した。結果を表３に示す。なお、表３においては、比較のために実施例４の内容も併記した。
【００６７】
（比較例７）
粉末状の窒化珪素に代えて、粉末状の窒化ホウ素（平均粒径が１０μｍ、純度が９８．６％であるもの）を用い、固形分換算で、粉末状の窒化ホウ素（平均粒７０質量％と、フッ化カルシウム（和光純薬工業（株）製試薬、フッ素分４８質量％であるもの）５質量％と、コロイダルシリカ（日産化学工業（株）製試薬「スノーテックスＣＭ」）がシリカとして２５質量％になるように各成分を混合した。このとき、窒化ホウ素と、フッ化物と、シリカ換算したコロイダルシリカとの、固形分としての合計含有量１００質量部に対し、安定剤として乳酸（和光純薬工業（株）製試薬）１．０質量部、分散剤としてイソプロピルアルコール２．０質量部をさらに加え、窒化ホウ素と、フッ化物と、シリカ換算したコロイダルシリカとの、固形分としての合計含有量１００質量部に対し、合計水分量が１００質量部になるように蒸留水を添加し、各成分が十分に分散するまで攪拌することにより、目的とする比較コーティング剤を調製した。
【００６８】
上記比較コーティング剤を調製した直後、ニチアス（株）製「ルミボード  ＬＨ−２００Ｓ」（ＪＩＳ  Ｒ  ２６１４に準じて測定した気孔率が７１％であるもの）に秤量２００ｇ／ｍ３となるように塗布した後、１０５℃で２４時間乾燥することによりコーティング層を形成した。このコーティング層は、いずれも表面に微小クラックが多数発生し、平滑な表面を形成することができないものであった。
【００６９】
【表３】
0005918547.tif 000004
【００７０】
（実施例９〜実施例１１）
窒化珪素と、フッ化物と、シリカ換算したコロイダルシリカとの、固形分としての合計含有量１００質量部に対する水の添加量が、表４に記載した量になるようにそれぞれ変更した以外は、実施例１と同様にして目的とするコーティング剤を調製した。
上記コーティング剤を調製した直後、実施例１と同様に、耐火成形体であるニチアス社製ルミサルＬＤ上に、刷毛により塗布量が２００ｇ／ｍ３となるように塗布することにより、厚さ０．２ｍｍのコーティング層を形成した。このコーティング層は、いずれも表面が平滑で良好な状態にあるものであった。
上記コーティング層を形成した耐火成形体を、実施例１と同様の方法で浸食試験に供して耐食性を評価した。結果を表４に示す。なお、表４においては、比較のために実施例４の内容も併記した。
【００７１】
【表４】
0005918547.tif 000005
【００７２】
（実施例１２）
水１４４ｍｌに対し、フッ化カルシウム（平均粒径が３０μｍ、純度が９５％であるもの）を５２９ｇ、コロイダルシリカ（平均粒径が０．０２５μｍ、固形分濃度が２０質量％であるもの）を２９５ｇ、増粘剤（信越化学工業（株）製ｈｉメトローズ９０ＳＨ−３００００）を７０ｇ、防腐剤（三愛石油（株）製サンアイバック３００Ｋ）を３０ｇ混合することにより、固形分濃度が６４．４質量％である予備分散液を作製し、１日間保存した。
上記予備分散液に対し、粉末状の窒化珪素（平均粒径が５μｍ、純度が９９．５％であるもの）を４１２ｇ添加し、混練装置（浅田鉄工（株）製ＤＥＳＰＡ  ＭＨ−８００）を用いて、２０℃の温度条件下、５分間混練することにより、固形分換算で、窒化珪素を４１．２質量％、フッ化カルシウムを５２．９質量％、コロイダルシリカをシリカとして５．９質量％含むコーティング剤を調製した。
上記コーティング剤を調製した直後におけるコーティング剤からの水素ガス発生濃度は０質量％であった。
【００７３】
上記コーティング剤を調製した直後、耐火成形体であるニチアス社製ルミサルＬＤ（気孔率３０％、嵩密度１．４ｇ／ｃｍ３）上に、刷毛により、塗布量が２００ｇ／ｍ３となるように塗布することにより、厚さ０．２ｍｍのコーティング層を形成した。このコーティング層は、表面が平滑で良好な状態にあるものであった。
上記コーティング層を形成した耐火成形体を、実施例１と同様の方法で浸食試験に供して耐食性を評価した。結果を表５に示す。
【００７４】
（実施例１３）  
実施例１２において、上記コーティング剤を調製してから３０分間経過後におけるコーティング剤からの水素ガス発生濃度は０質量％であった。
このコーティング剤（調製から３０分間経過後のコーティング剤）を、耐火成形体であるニチアス社製ルミサルＬＤ（気孔率３０％、嵩密度１．４ｇ／ｃｍ３）上に、刷毛により、塗布量が２００ｇ／ｍ３となるように塗布することにより、厚さ０．２ｍｍのコーティング層を形成した。このコーティング層は、表面が平滑で良好な状態にあるものであった。
上記コーティング層を形成した耐火成形体を、実施例１と同様の方法で浸食試験に供して耐食性を評価した。結果を表５に示す。
【００７５】
（参考例１）
実施例１において、コーティング剤を調製して、密封した缶内に１カ月保管した。上記缶内における水素ガス濃度を測定したところ、０．６質量％の水素ガスが発生していることを確認することができた。
【００７６】
（実施例１４）
水１４４ｍｌに対し、フッ化カルシウム（平均粒径が３０μｍ、純度が９５％であるもの）を５２９ｇ、コロイダルシリカ（平均粒径が０．０２５μｍ、固形分濃度が２０質量％であるもの）を２９５ｇ、増粘剤（信越化学工業（株）製ｈｉメトローズ９０ＳＨ−３００００）を７０ｇ、防腐剤（三愛石油（株）製サンアイバック３００Ｋ）を３０ｇ混合することにより、固形分濃度が６４．４質量％である予備分散液を作製して、１日間保存した。
上記予備分散液に対し、粉末状の窒化珪素（平均粒径が５μｍ、純度が９９．５％であるもの）を２０６ｇ、炭化珪素（平均粒径が５μｍ、純度が９９．５％であるもの）を２０６ｇ添加し、混練装置（浅田鉄工（株）製ＤＥＳＰＡ  ＭＨ−８００）を用いて、２０℃の温度条件下、５分間混練することにより、固形分換算で、窒化珪素を２０．６質量％、炭化珪素を２０．６質量％、フッ化カルシウムを５２．９質量％、コロイダルシリカをシリカとして５．９質量％含むコーティング剤を調製した。
上記コーティング剤を調製した直後におけるコーティング剤からの水素ガス発生濃度は０質量％であった。
【００７７】
上記コーティング剤を調製した直後、耐火成形体であるニチアス社製ルミサルＬＤ（気孔率３０％、嵩密度１．４ｇ／ｃｍ３）上に、刷毛により、塗布量が２００ｇ／ｍ３となるように塗布することにより、厚さ０．２ｍｍのコーティング層を形成した。このコーティング層は、表面が平滑で良好な状態にあるものであった。
上記コーティング層を形成した耐火成形体を、実施例１と同様の方法で浸食試験に供して耐食性を評価した。結果を表５に示す。
【００７８】
【表５】
0005918547.tif 000006
【００７９】
表１、表３、表４、表５より、実施例１〜実施例１４で得られたコーティング剤は、窒化珪素、窒化ホウ素および炭化珪素から選ばれる一種以上と、フッ化物と、コロイダルシリカをそれぞれ特定量含有するものであることから、耐火成形体の表面に塗布したときに、得られるコーティング層の表面状態が良好で、浸食試験においても良好な耐食性を示すものであることが分かる。
これに対して、表２および表３より、比較例１〜比較例７で得られた比較コーティング剤は、窒化珪素、窒化ホウ素および炭化珪素から選ばれる一種以上と、フッ化物と、コロイダルシリカをそれぞれ特定量含有するものでないことから、耐火成形体の表面に塗布したときに、得られるコーティング層の表面に微小クラックを生じたり（比較例７）、浸食試験においても耐食性に劣る（比較例１〜比較例６）ものであることが分かる。
【産業上の利用可能性】
【００８０】
本発明によれば、耐火成形体の表面に塗布することにより、浸食作用が高い金属溶湯に対しても耐久性に優れたコーティング層を形成し得る耐火成形体用コーティング剤を提供するとともに、耐火成形体用コーティング剤の製造方法および耐火成形体用コーティング剤の施工方法を提供することができる。